(57)【特許請求の範囲】
【請求項１】
脂肪族ポリアミド樹脂（Ａ）６０〜９５質量部と芳香族ポリアミド樹脂（Ｂ）５〜４０質量部の合計１００質量部に対し、膨潤性層状珪酸塩（Ｃ）１〜１０質量部、メタリック顔料（Ｄ）０．５〜５質量部および着色剤（Ｅ）０．０５〜０．８質量部を含有するポリアミド樹脂組成物において、着色剤（Ｅ）として、染料（ｅ１）と顔料（ｅ２）を含有し、（ｅ１）／（ｅ２）＝８０／２０〜５０／５０（質量比）であり、メタリック顔料（Ｄ）が金属粉顔料であって、顔料（ｅ２）が有機顔料であるポリアミド樹脂組成物。
【請求項２】
芳香族ポリアミド樹脂（Ｂ）が、非晶性ポリアミドである請求項１記載のポリアミド樹脂組成物。
【請求項３】
着色剤（Ｅ）が、赤色または黄色の着色剤である請求項１または２記載のポリアミド樹脂組成物。
【請求項４】
さらに、耐候剤（Ｆ）を含有する請求項１〜３いずれか記載のポリアミド樹脂組成物。
【請求項５】
請求項１〜４のいずれかに記載のポリアミド樹脂組成物を成形してなる成形体。
【発明の詳細な説明】
【技術分野】
【０００１】
本発明は、メタリック発色性、輝度に優れ、退色の抑制されたポリアミド樹脂組成物に関する。
【背景技術】
【０００２】
自動車のエンジンカバーや家電製品などの内外装カバーには、ポリアミド樹脂などの熱可塑性樹脂にて成形された成形体が、一般的に使用されている。
このような樹脂成形体の外観には、鋼やアルミニウム合金のようなメタリックな色調が要求される場合がある。特に近年では、樹脂成形体の美観に対する要求が高まり、樹脂成形体の外観には、単にメタリックな色調を有するだけでなく、光沢感を有したうえで高輝感を抑えたものが要求されている。また、メタリックな色調も、銀灰色のものから、やや白みがかった灰白色のものまで、様々な種類が要求されている。
【０００３】
このような要求を満たすために、従来、樹脂成形体の表面に、アルミニウムなどの金属粉を含有する塗料を塗装する方法、いわゆるメタリック塗装が行なわれている。しかし、このメタリック塗装は、有機溶剤を使用するために、作業環境面で問題があり、また、生産性に劣りコストが高くなるという問題もある。
【０００４】
上記問題を解消する方法として、ポリアミド樹脂などの熱可塑性樹脂に、アルミニウムなどの金属粉や、マイカ、ワラストナイト、ガラスなどの表面を金属で被覆した光沢性粒子を充填して得られる樹脂組成物を使用して、成形することが提案されている。
例えば、特許文献１には、層状珪酸塩が分子レベルで均一に分散されたポリアミド樹脂に対し、メタリック色を発現する粒子を配合してなるポリアミド樹脂組成物が開示されている。特許文献２には、ポリアミド樹脂、金属フレークを含有するポリアミド樹脂組成物が開示されている。
また、着色剤を加え、アルミ顔料によるシルバー色以外の、例えば赤系メタリック、黒系メタリック等各種メタリック色に調色された成形体が意匠性を高め、各種用途で使用されている。
【先行技術文献】
【特許文献】
【０００５】
【特許文献１】国際公開第９９／１３００６号パンフレット
【特許文献２】特表２００１−５０９５２４号公報
【特許文献３】特開２００４−２５０５６２号公報
【発明の概要】
【発明が解決しようとする課題】
【０００６】
本発明者らは、特許文献１、２に記載されたポリアミド樹脂組成物から得られるような成形体において、着色剤を用いて各色に調色した場合、退色しやすいという問題があることを見出した。着色剤としては通常、その用途に応じて、顔料または染料を用いる。鮮やかな色に着色する場合には顔料と染料を併用するが、耐光性に劣るものであった。
本発明は、メタリック発色性、輝度に優れ、退色の抑制されたポリアミド樹脂組成物を提供することを目的とする。
【課題を解決するための手段】
【０００７】
本発明者らは、このような課題を解決するために、鋭意研究を重ねた結果、本発明に到達した。
すなわち本発明の要旨は下記の通りである。
【０００８】
（１）脂肪族ポリアミド樹脂（Ａ）６０〜９５質量部と芳香族ポリアミド樹脂（Ｂ）５〜４０質量部の合計１００質量部に対し、膨潤性層状珪酸塩（Ｃ）１〜１０質量部、メタリック顔料（Ｄ）０．５〜５質量部および着色剤（Ｅ）０．０５〜０．８質量部を含有するポリアミド樹脂組成物において、着色剤（Ｅ）として、染料（ｅ１）と顔料（ｅ２）を含有し、（ｅ１）／（ｅ２）＝８０／２０〜５０／５０（質量比）であり、メタリック顔料（Ｄ）が金属粉顔料であって、顔料（ｅ２）が有機顔料であるポリアミド樹脂組成物。
（２）芳香族ポリアミド樹脂（Ｂ）が、非晶性ポリアミドである（１）記載のポリアミド樹脂組成物。
（３）着色剤（Ｅ）が、赤色または黄色の着色剤である（１）または（２）記載のポリアミド樹脂組成物。
（４）さらに、耐候剤（Ｆ）を含有する（１）〜（３）いずれか記載のポリアミド樹脂組成物。
（５）（１）〜（４）のいずれかに記載のポリアミド樹脂組成物を成形してなる成形体。
【発明の効果】
【０００９】
本発明によれば、メタリック発色性、輝度に優れ、退色の抑制されたポリアミド樹脂組成物が得られる。
このようなポリアミド樹脂組成物は、自動車内装部品等の用途で、メタリック色調を維持し、長期にわたって意匠性を高めることができ好適に用いることができる。
【発明を実施するための形態】
【００１０】
本発明のポリアミド樹脂組成物は、脂肪族ポリアミド樹脂（Ａ）６０〜９５質量部と芳香族ポリアミド樹脂（Ｂ）５〜４０質量部の合計１００質量部に対し、膨潤性層状珪酸塩（Ｃ）１〜１０質量部、メタリック顔料（Ｄ）０．５〜５質量部および着色剤（Ｅ）０．０５〜０．８質量部を含有するものである。
【００１１】
本発明で用いる脂肪族ポリアミド樹脂（Ａ）は、特に限定はされず、例えば、ポリカプロアミド（ポリアミド６）、ポリテトラメチレンアジパミド（ポリアミド４６）、ポリヘキサメチレンアジパミド（ポリアミド６６）、ポリカプロアミド／ポリヘキサメチレンアジパミドコポリマー（ポリアミド６／６６）、ポリウンデカアミド（ポリアミド１１）、ポリカプロアミド／ポリウンデカミドコポリマー（ポリアミド６／１１）、ポリデカミド（ポリアミド１２）、ポリカプロアミド／ポリドデカミドコポリマー（ポリアミド６／１２）、ポリヘキサメチレンセバカミド（ポリアミド６１０）、ポリヘキサメチレンドデカミド（ポリアミド６１２）、ポリウンデカメチレンアジパミド（ポリアミド１１６）等の結晶性ポリアミドおよびこれらの混合物、あるいはこれらの重合体等が挙げられる。上記の中でも、メタリック発色性、輝度が優れる点から、ポリアミド６、ポリアミド６６、ポリアミド１１、ポリアミド１２が好ましく、加えて耐光性、耐熱変色性、耐湿熱性が向上する点で、ポリアミド６と、ポリアミド１１および／またはポリアミド１２との混合物が特に好ましい。
【００１２】
ポリアミド樹脂（Ａ）として、ポリアミド６と、ポリアミド１１および／またはポリアミド１２との混合物を用いる場合、ポリアミド樹脂（Ａ）におけるポリアミド６の含有量が５０〜９５質量％であることが好ましく、６０〜９０質量％であることがより好ましく、７０〜８５質量％であることがさらに好ましい。上記ポリアミド混合物を用いることで、湿熱条件下における、主にポリアミド６に起因するオリゴマ等の析出を抑制できる。ポリアミド６の含有量が５０質量％未満では、耐熱性が不足することがあり、９５質量％を超えると耐光性、耐熱変色性、耐湿熱性が不十分でないことがある。
ポリアミド６と、ポリアミド１１および／またはポリアミド１２との混合物は、ポリアミド６の単独重合体と、ポリアミド１１および／またはポリアミド１２の単独重合体を溶融混合したものであっても、共重合体としたものであってもよい。
【００１３】
ポリアミド樹脂（Ａ）が、ポリアミド６と、ポリアミド１１および／またはポリアミド１２からなる共重合体である場合、６−アミノカプロン酸単位と、１１−アミノウンデカン酸単位および／または１２−アミノドデカン酸単位とから構成される共重合体であることが好ましい。すなわち、ポリアミド樹脂（Ａ）は、ポリアミド６／ポリアミド１１コポリマー（ナイロン６／１１）、またはポリアミド６／ポリアミド１２コポリマー（ナイロン６／１２）、またはポリアミド６／ポリアミド１１／ポリアミド１２コポリマー（ナイロン６／１１／１２）であることが好ましい。
【００１４】
本発明で用いる芳香族ポリアミド樹脂（Ｂ）は、特に限定はされず、例えば、ポリヘキサメチレンテレフタルアミド（ナイロン６Ｔ）、ポリヘキサメチレンテレフタル／イソフタルアミド（ナイロン６Ｔ／６Ｉ）、ポリビス（４−アミノシクロヘキシル）メタンドデカミド（ナイロンＰＡＣＭ１２）、ポリビス（３−メチル−４−アミノシクロヘキシル）メタンドデカミド（ナイロンジメチルＰＡＣＭ１２）、ポリメタキシリレンアジパミド（ナイロンＭＸＤ６）、ポリノナメチレンテレフタルアミド（ナイロン９Ｔ）、ポリデカメチレンテレフタルアミド（ナイロン１０Ｔ）、ポリウンデカメチレンテレフタルアミド（ナイロン１１Ｔ）、ポリウンデカメチレンヘキサヒドロテレフタルアミド（ナイロン１１Ｔ（Ｈ））等の結晶性ポリアミド、イソフタル酸／テレフタル酸／１，６−ヘキサンジアミン／ビス（３−メチル−４−アミノシクロヘキシル）メタンの重縮合体、テレフタル酸／２，２，４−トリメチル−１，６−ヘキサンジアミン／２，４，４−トリメチル−１，６−ヘキサンジアミンの重縮合体、イソフタル酸／ビス（３−メチル−４−アミノシクロヘキシル）メタン／ω−ラウロラクタムの重縮合体、イソフタル酸／テレフタル酸／１，６−ヘキサンジアミンの重縮合体、イソフタル酸／２，２，４−トリメチル−１，６−ヘキサンジアミン／２，４，４−トリメチル−１，６−ヘキサンジアミンの重縮合体、イソフタル酸／テレフタル酸／２，２，４−トリメチル−１，６−ヘキサンジアミン／２，４，４−トリメチル−１，６−ヘキサンジアミンの重縮合体、イソフタル酸／ビス（３−メチル−４−アミノシクロヘキシル）メタン／ω−ラウロラクタムの重縮合体、礒フタル酸／テレフタル酸／その他ジアミン成分の重縮合体等の非晶性ポリアミドが挙げられる。なお、非晶性ポリアミドは、主鎖中に芳香環あるいは脂環構造単位を有するポリアミドであり、実質的に非晶性の透明なポリアミド，コポリアミドである。
【００１５】
芳香族ポリアミド樹脂（Ｂ）は、得られる成形体の耐光性向上、表面外観の向上効果が高い点で、非晶性ポリアミドであることが好ましく、イソフタル酸／テレフタル酸／１，６−ヘキサンジアミンの重縮合体、イソフタル酸／テレフタル酸／１，６−ヘキサンジアミン／ビス（３−メチル−４−アミノシクロヘキシル）メタンの重縮合体またはそれらの混合物をより好ましく用いることができる。これらの非晶性ポリアミド樹脂は２種以上併用することもできる。
【００１６】
本発明において、脂肪族ポリアミド樹脂（Ａ）と芳香族ポリアミド樹脂（Ｂ）は、（Ａ）／（Ｂ）＝６０／４０〜９５／５（質量比）であり、６５／３５〜９０／１０（質量比）であることが好ましく、７０／３０〜８５／１５（質量比）であることがより好ましく、７５／２５〜８０／２０（質量比）であることがさらに好ましい。脂肪族ポリアミド樹脂（Ａ）の含有量が６０質量％未満であるとメタリック発色性が劣り、芳香族ポリアミド樹脂の含有量が５質量％未満であると耐光性、表面光沢度が劣る。
【００１７】
なお、結晶性ポリアミドと非晶性ポリアミドは、結晶融解熱量の値で区別をすることができる。結晶融解熱量とは、示差走査熱量計（ＤＳＣ）を用いて窒素雰囲気下、１６℃／分の昇温速度により測定し得られた結晶相の融解熱量を示し、融解吸熱曲線の吸熱ピークで表される面積の大きさから算出することができる。融解吸熱曲線の吸熱ピークで表される面積が大きいことは、結晶融解熱量、すなわち結晶しやすいことを示す。非晶性ポリアミドは、結晶融解熱量が１ｃａｌ／ｇ以下であり、結晶化しにくいことを示す。
ここで、結晶性ポリアミドは、脂肪族ポリアミド樹脂（Ａ）としての結晶性ポリアミド、芳香族ポリアミド樹脂（Ｂ）としての結晶性ポリアミドの何れもを含むものとする。
【００１８】
脂肪族ポリアミド樹脂（Ａ）または芳香族ポリアミド樹脂（Ｂ）の分子量の指標である相対粘度は、特に制限されないが、９６質量％濃硫酸を溶媒とし、温度２５℃、濃度１ｇ／ｄｌの条件で測定した相対粘度は、１．５〜３．５であることが好ましく、１．７〜３．２であることがより好ましく、１．９〜３．０であることがさらに好ましい。相対粘度が１．５未満であると、得られるポリアミド樹脂組成物の成形体は、耐光性、耐熱変色性、耐湿熱性が劣ることがある。一方、相対粘度が、３．５を超えると、流動性が劣り、混練が困難となったり、成形性が低下するため、輝度が劣ったりすることがある。
【００１９】
本発明のポリアミド樹脂組成物は、得られる成形体の輝度を向上させるために、メタリック顔料（Ｄ）を含有するものであるが、メタリック顔料（Ｄ）とともに、特定量の膨潤性層状珪酸塩（Ｃ）を同時に含有することが必要である。膨潤性層状珪酸塩（Ｃ）を含有することにより、メタリック顔料（Ｄ）の分散性を向上させることができ、メタリック顔料（Ｄ）の分散性が向上することによって、クリア感が向上し、メタリック顔料（Ｄ）の含有量が少なくても、効率良く成形体のクリア感を高めることができる。
【００２０】
本発明で用いる膨潤性層状珪酸塩（Ｃ）は、天然に産出するものでも人工的に合成あるいは変成されたものでもよく、例えばスメクタイト族（モンモリロナイト、バイデライト、ヘクトライト、ソーコナイト等）、バーミキュライト族（バーミキュライト等）、雲母族（フッ素雲母、白雲母、パラゴナイト、金雲母、レピドライト等）、脆雲母族（マーガライト、クリントナイト、アナンダイト等）、緑泥石族（ドンバサイト、スドーアイト、クッケアイト、クリノクロア、シャモナイト、ニマイト等）が挙げられる。本発明においてはＮａ型あるいはＬｉ型膨潤性フッ素雲母やモンモリロナイトやヘクトライトが特に好適に用いられ、２種以上を併用してもよい。
【００２１】
本発明において好適に用いられる膨潤性フッ素雲母は一般的に次式で示される構造式を有するものである。
Ｍａ（ＭｇＸＬｉｂ）Ｓｉ４ＯＹＦＺ
（式中で、Ｍはイオン交換性のカチオンを表し、具体的にはナトリウムやリチウムが挙げられる。また、ａ、ｂ、Ｘ、ＹおよびＺはそれぞれ係数を表し、０≦ａ≦０．５、０≦ｂ≦０．５、２．５≦Ｘ≦３、１０≦Ｙ≦１１、１．０≦Ｚ≦２．０である。）
【００２２】
このような膨潤性フッ素雲母の製造法としては、例えば、酸化珪素、酸化マグネシウムおよび各種フッ化物を混合し、その混合物を電気炉あるいはガス炉中で１４００〜１５００℃の温度範囲で完全に溶融し、その冷却過程で反応容器内に膨潤性フッ素雲母の結晶成長させる溶融法が挙げられる。
また、タルク〔Ｍｇ３Ｓｉ４Ｏ１０（ＯＨ）２〕を出発物質として用い、これにアルカリ金属イオンをインターカレーションして膨潤性を付与し、膨潤性フッ素雲母を得る方法もある（特開平２-１４９４１５号公報）。この方法では、所定の配合比で混合したタル
クと珪フッ化アルカリを、磁性ルツボ内で７００〜１２００℃の温度下に短時間加熱処理することによって、膨潤性フッ素雲母を得ることができる。この際、タルクと混合する珪フッ化アルカリの量は、混合物全体の１０〜３５質量％の範囲とすることが好ましい。この範囲を外れる場合には膨潤性フッ素雲母の生成収率が低下する傾向にある。
【００２３】
本発明に用いるモンモリロナイトは次式で表されるもので、天然に産出するものを水ひ処理等を用いて精製することにより得ることができる。
ＭａＳｉ（Ａｌ２−ａＭｇ）Ｏ１０（ＯＨ）２・ｎＨ２０
（式中で、Ｍはナトリウム等のカチオンを表し、０．２５≦ａ≦０．６である。また層間のイオン交換性カチオンと結合している水分子の数はカチオン種や湿度等の条件によって様々に変わりうるので、式中ではｎＨ２Ｏで表した。）
またモンモリロナイトにはマグネシアンモンモリロナイト、鉄モンモリロナイト、鉄マグネシアンモンモリロナイト等の同型イオン置換体の存在が知られており、これらを用いてもよい。
【００２４】
本発明に用いるヘクトライトは次式で表されるもので、天然に得られるものであってもよいし、合成により得られるものであってもよい。
Ｎａ０．６６（Ｍｇ５．３４Ｌｉ０．６６）Ｓｉ８Ｏ２０（ＯＨ）４・ｎＨ２Ｏ
ヘクトライトは珪酸塩を主成分とする負に帯電した珪酸塩層とその層間に介在するイオン交換能を有するカチオンとからなる構造を有するものであり、その他の膨潤性層状珪酸塩と比較すると、水酸基を多く含むため層間に水分子が入り込みやすく（すなわち、親水性が高く）、膨潤しやすい。加えて、その他の膨潤性層状珪酸塩と比較すると、粒径も小さい。
【００２５】
本発明のポリアミド樹脂組成物における膨潤性層状珪酸塩（Ｃ）の含有量は、ポリアミド樹脂（Ａ）１００質量部に対し、１〜１０質量部であることが必要であり、２〜９質量部であることが好ましく、３〜８質量部であることがより好ましい。膨潤性層状珪酸塩（Ｃ）の含有量が１質量部未満では、得られる成形体の輝度やクリア感が不足する。一方、含有量が１０質量部を超えると、得られる成形体の平滑性、クリア感が低下する。
【００２６】
本発明のポリアミド樹脂組成物を構成するメタリック顔料（Ｄ）は、特に制限はなく、公知のものを用いることができる。メタリック顔料（Ｄ）としては、例えば、アルミニウム、鉄、ニッケル、クロム、スズ、亜鉛、インジウム、チタン、シリコン、および銅よりなる一群の金属の何れか、もしくは複数、もしくはこれらの一群の金属を用いた合金、もしくはこれらの一群の金属またはその合金の酸化物、窒化物、硫化物、または炭化物の何れかからなる金属粉顔料が挙げられる。その他、チタンコーティングされたマイカも用いることができる。中でも、ポリアミド樹脂組成物の光沢度向上の効果が優れる点で、メタリック顔料（Ｄ）として、アルミニウム、鉄、それらの酸化物、チタンコーティングされたマイカが好ましく用いられ、２種以上を併用してもよい。
【００２７】
メタリック顔料（Ｄ）の平均粒子径は、１〜１００μｍであることが好ましく、２〜８０μｍであることがより好ましく、３〜６０μｍであることがさらに好ましく、４〜４０μｍであることが特に好ましい。平均粒子径が１μｍ未満のメタリック顔料（Ｄ）は、光沢度を向上する効果が低く、また得ることが難しい。一方、メタリック顔料（Ｄ）の平均粒子径が６０μｍを超えると、ポリアミド樹脂組成物を得る際のハンドリングが難しくなり、原料メタリック顔料（Ｄ）が有していた平均粒子径を維持しながら溶融混合をすることが困難となる。また、溶融混合ができたとしても、得られるポリアミド樹脂組成物の成形体は、光沢度が高いものの、意匠性に劣る傾向が高い。
メタリック顔料（Ｄ）の平均粒子径は、レーザ回折・散乱式粒度分布測定装置、例えば、マイクロトラック２（日機装社製）により測定が可能である。
【００２８】
メタリック顔料（Ｄ）の平均厚みは１〜３０μｍであることが好ましく、１〜２０μｍであることがより好ましく、１〜１０μｍであることがさらに好ましい。平均厚みが１μｍ未満のメタリック顔料（Ｄ）は、剛性に劣り、溶融混合した際に、形状を保つことが難しくなり、したがって、十分な光沢度を有する成形体を得ることが難しくなる。一方、平均厚みが３０μｍを超えるメタリック顔料（Ｄ）は、その配向が低下し、得られる成形体は、輝度に劣ったものとなる。
メタリック顔料（Ｄ）の平均厚みは、電子顕微鏡によるメタリック顔料５０個測定の単純平均により算出することができる。
【００２９】
メタリック顔料（Ｄ）のアスペクト比（平均粒子径／平均厚み）は、２〜６０であることが好ましく、２〜５０であることがより好ましく、２〜３０であることがさらに好ましい。アスペクト比が２未満であると、得られる成形体の輝度は劣ったものとなる。アスペクト比が６０を超えるものは工業的に得ることは難しく、また得られたとしても分散安定性が劣り、得られる成形体の表面平滑性が損なわれたものとなる。
メタリック顔料（Ｄ）のアスペクト比は、前記平均粒径の値を前記平均厚み値で除することにより求めることができる。
【００３０】
本発明のポリアミド樹脂組成物におけるメタリック顔料（Ｄ）の含有量は、ポリアミド樹脂（Ａ）１００質量部に対し、０．５〜５質量部であることが必要であり、０．７〜４質量部であることが好ましく、１〜３質量部であることがより好ましい。メタリック顔料（Ｄ）の含有量が０．５質量部未満では、得られる成形体は、輝度が不足する。また、耐光性が劣ることがある。一方、５質量部を超えると、成形体は、輝度が過剰となり意匠性が損なわれる。
【００３１】
本発明のポリアミド樹脂組成物は、着色剤（Ｅ）を含有する。着色剤（Ｅ）とは、染料（ｅ１）、顔料（ｅ２）のいずれであってもよい。本発明で用いる染料（ｅ１）は、特に制限はなく、公知のものを用いることができ、アンスラキノン系染料、アゾ系染料、ピラゾロン系染料、キノフタロン系染料、ペリノン系染料、キノリン系染料、メチン系染料、ペリレン系染料、クマリン系染料等が挙げられる。上記の染料（ｅ１）は、１種または２種以上を組合せて用いることができる。
【００３２】
アンスラキノン系染料の具体例（カラーインデックス）としては、Ｓｏｌｖｅｎｔ Ｒｅｄ ５２、Ｓｏｌｖｅｎｔ Ｒｅｄ １１１、Ｓｏｌｖｅｎｔ Ｒｅｄ １４９、Ｓｏｌｖｅｎｔ Ｒｅｄ １５０、Ｓｏｌｖｅｎｔ Ｒｅｄ １５１、Ｓｏｌｖｅｎｔ Ｒｅｄ １６８、Ｓｏｌｖｅｎｔ Ｒｅｄ １９１、Ｓｏｌｖｅｎｔ Ｒｅｄ ２０７、Ｄｉｓｐｅｒｓｅ Ｒｅｄ ２２、Ｄｉｓｐｅｒｓｅ Ｒｅｄ ６０、Ｄｉｓｐｅｒｓｅ Ｖｉｏｌｅｔ ３１、Ｓｏｌｖｅｎｔ Ｂｌｕｅ ３５、Ｓｏｌｖｅｎｔ Ｂｌｕｅ ３６、Ｓｏｌｖｅｎｔ Ｂｌｕｅ ６３、Ｓｏｌｖｅｎｔ Ｂｌｕｅ ７８、Ｓｏｌｖｅｎｔ Ｂｌｕｅ ８３、Ｓｏｌｖｅｎｔ Ｂｌｕｅ ８７、Ｓｏｌｖｅｎｔ Ｂｌｕｅ ９４、Ｓｏｌｖｅｎｔ Ｂｌｕｅ ９７、Ｓｏｌｖｅｎｔ Ｇｒｅｅｎ ３、Ｓｏｌｖｅｎｔ Ｇｒｅｅｎ ２０、Ｓｏｌｖｅｎｔ Ｇｒｅｅｎ ２８、Ｄｉｓｐｅｒｓｅ Ｖｉｏｌｅｔ ２８、Ｓｏｌｖｅｎｔ Ｖｉｏｌｅｔ １３、Ｓｏｌｖｅｎｔ Ｖｉｏｌｅｔ １４、Ｓｏｌｖｅｎｔ Ｖｉｏｌｅｔ ３６等が挙げられる。
【００３３】
アゾ系染料の具体例（カラーインデックス）としては、Ｓｏｌｖｅｎｔ Ｙｅｌｌｏｗ １４、Ｓｏｌｖｅｎｔ Ｙｅｌｌｏｗ １６、Ｓｏｌｖｅｎｔ Ｙｅｌｌｏｗ ２１、Ｓｏｌｖｅｎｔ Ｙｅｌｌｏｗ ６１、Ｓｏｌｖｅｎｔ Ｙｅｌｌｏｗ ８１、Ｓｏｌｖｅｎｔ Ｒｅｄ ２３、Ｓｏｌｖｅｎｔ Ｒｅｄ ２４、Ｓｏｌｖｅｎｔ Ｒｅｄ ２７、Ｓｏｌｖｅｎｔ Ｒｅｄ ８、Ｓｏｌｖｅｎｔ Ｒｅｄ ８３、Ｓｏｌｖｅｎｔ Ｒｅｄ ８４、Ｓｏｌｖｅｎｔ Ｒｅｄ １２１、Ｓｏｌｖｅｎｔ Ｒｅｄ １３２、Ｓｏｌｖｅｎｔ Ｖｉｏｌｅｔ２１、Ｓｏｌｖｅｎｔ Ｂｌａｃｋ ２１、 Ｓｏｌｖｅｎｔ Ｂｌａｃｋ ２３、Ｓｏｌｖｅｎｔ Ｂｌａｃｋ ２７、Ｓｏｌｖｅｎｔ Ｂｌａｃｋ ２８、Ｓｏｌｖｅｎｔ Ｂｌａｃｋ ３１、Ｓｏｌｖｅｎｔ Ｏｒａｎｇｅ３７、 Ｓｏｌｖｅｎｔ Ｏｒａｎｇｅ ４０、 Ｓｏｌｖｅｎｔ Ｏｒａｎｇｅ ４５等が挙げられる。
【００３４】
ピラゾロン系染料の具体例（カラーインデックス）としては、Ｓｏｌｖｅｎｔ Ｙｅｌｌｏｗ ９３等が挙げられる。
【００３５】
キノフタロン系染料の具体例（カラーインデックス）としては、Ｓｏｌｖｅｎｔ Ｙｅｌｌｏｗ ３３、Ｓｏｌｖｅｎｔ Ｙｅｌｌｏｗ １１４、Ｓｏｌｖｅｎｔ Ｙｅｌｌｏｗ １２８、Ｓｏｌｖｅｎｔ Ｙｅｌｌｏｗ １２９、Ｄｉｓｐｅｒｓｅ Ｙｅｌｌｏｗ ４９、Ｄｉｓｐｅｒｓｅ Ｙｅｌｌｏｗ ５４、Ｄｉｓｐｅｒｓｅ Ｙｅｌｌｏｗ １４９、Ｄｉｓｐｅｒｓｅ Ｙｅｌｌｏｗ １６０等挙げられる。
【００３６】
ペリノン系染料の具体例（カラーインデックス）としては、Ｓｏｌｖｅｎｔ Ｏｒａｎｇｅ ６０、Ｓｏｌｖｅｎｔ Ｏｒａｎｇｅ ７８、Ｓｏｌｖｅｎｔ Ｏｒａｎｇｅ９０、 Ｓｏｌｖｅｎｔ Ｖｉｏｌｅｔ ２９、Ｓｏｌｖｅｎｔ Ｒｅｄ １３５、Ｓｏｌｖｅｎｔ Ｒｅｄ１６２、Ｓｏｌｖｅｎｔ Ｒｅｄ １７９等が挙げられる。
【００３７】
キノリン系染料の具体例（カラーインデックス）としては、Ｓｏｌｖｅｎｔ Ｙｅｌｌｏｗ ３３、Ｓｏｌｖｅｎｔ Ｙｅｌｌｏｗ ９８、Ｓｏｌｖｅｎｔ Ｙｅｌｌｏｗ １５７、Ｄｉｓｐｅｒｓｅ Ｙｅｌｌｏｗ ５４、Ｄｉｓｐｅｒｓｅ Ｙｅｌｌｏｗ １６０等が挙げられる。
【００３８】
メチン系染料の具体例（カラーインデックス）としては、Ｓｏｌｖｅｎｔ Ｏｒａｎｇｅ ８０、Ｓｏｌｖｅｎｔ Ｙｅｌｌｏｗ ９３、Ｄｉｓｐｅｒｓｅ Ｙｅｌｌｏｗ ２０１等が挙げられる。
【００３９】
ペリレン系染料の具体例（カラーインデックス）としては、Ｓｏｌｖｅｎｔ Ｇｒｅｅｎ ３、Ｓｏｌｖｅｎｔ Ｇｒｅｅｎ ５、Ｓｏｌｖｅｎｔ Ｏｒａｎｇｅ ５５、Ｖａｔ Ｒｅｄ１５、Ｖａｔ Ｏｒａｎｇｅ７、Ｆ Ｏｒａｎｇｅ２４０、Ｆ Ｒｅｄ３０５、Ｆ Ｒｅｄ３３９、Ｆ Ｙｅｌｌｏｗ８３等が挙げられる。
【００４０】
クマリン系染料の具体例（カラーインデックス）としては、Ｓｏｌｖｅｎｔ Ｙｅｌｌｏｗ １６０：１等が挙げられる。
【００４１】
本発明に用いる着色剤（Ｃ）としては、アンスラキノン系染料、アゾ系染料、ペリノン系染料、メチン系染料を用いることが好ましく、発色性向上、退色の抑制の観点から、赤色等の濃色系染料としては、アンスラキノン系染料、ペリノン系染料、黄色等の明色系染料としては、アゾ系染料、メチン系染料を用いることが好ましい。
【００４２】
本発明の着色剤（Ｅ）としては、前記染料（ｅ１）に対し、さらに顔料（ｅ２）を組合せて用いることができる。本発明で用いる顔料（ｅ２）は、特に制限はなく、公知のものを用いることができ、例えば、アゾ系顔料、アンスラキノン系顔料、フタロシアニン系顔料、キナクリドン系顔料、ペリレン系顔料、ジケトピロロピロール系顔料、ジオキサジン系顔料などの有機顔料、カーボンブラック類、二酸化チタン、群青、コバルトブルー、弁柄などの無機系顔料、炭酸カルシウム、硫酸バリウムなどの体質顔料等を用いることができる。
【００４３】
本発明において、着色剤（Ｅ）として、顔料（ｅ２）を単独で用いると、特に赤色、黄色等の着色において、その発色性が低下することがあり、例えば、明度が高く、彩度が低くなり、赤色が薄赤色（ピンク色）、黄色が薄黄色となる傾向がある。上記色調を、例えるならば、色見本が赤色（マンセル値５Ｒ  ４／１４）であった時に、顔料（ｅ２）単独で調色を試みたとしても、薄赤色（マンセル値４．３Ｒ  ７．６／６．８）程度となり、精度の高い調色はできない。
【００４４】
一方、着色剤（Ｅ）として、染料（ｅ１）と顔料（ｅ２）を組合せて用いることで、発色性向上、退色の抑制を図ることができる。特に赤色系、黄色系の着色剤においてその効果が高い。その組み合わせを例示すると、例えば、赤色の場合、ペリノン系染料とキナクリドン顔料を、黄色の場合、メチン系染料とアゾ系顔料を組合せて用いることが好ましい。
【００４５】
本発明のポリアミド樹脂組成物における着色剤（Ｅ）の含有量は、ポリアミド樹脂（Ａ）１００質量部に対し、０．０５〜 ０．８質量部であり、０．０８〜０．７質量部であることが好ましく、０．１〜０．６質量部であることがより好ましい。着色剤（Ｅ）の含有量が０．０５質量部未満では、得られる成形体は、発色性に優れたものとなる。一方、０．８質量部を超えると、成形体のメタリック感が損なわれる。
【００４６】
なお、本発明のポリアミド樹脂組成物において、着色剤（Ｅ）を用いて着色を行うが、求める色調に合わせるために、各色毎に、複数の染料を組合せて各色調色の対応が可能である。求める色調によってその処方は異なるが、鮮やかな色調を発現させるためには、着色剤（Ｅ）として染料と顔料を適宜組合せて用いることが好ましい。着色剤（Ｅ）として染料と顔料を組合せて用いる場合、（染料）／（顔料）＝９５／５〜５０／５０（質量比）とすることが好ましく、９０／１０〜５５／４５（質量比）とすることがより好ましく、８５／１５〜６０／４０（質量比）とすることがさらに好ましい。
【００４７】
本発明のポリアミド樹脂組成物は、さらに耐候剤（Ｆ）を配合することができる。用いることのできる耐候剤（Ｆ）としては、例えば、ベンゾトリアゾール系化合物、ベンゾフェノン系化合物、トリアジン系化合物、ベンゾエート系化合物、ヒンダードアミン系化合物、サリチル酸フェニルエステル系化合物、シアノアクリレート系化合物、マロン酸エステル系化合物、シュウ酸アニリド系化合物等が挙げられる。なかでも、トリアジン系化合物、マロン酸エステル系化合物、シュウ酸アニリド系化合物が好ましく用いられる。これらは、単独または２種以上を併用してもよい。
特に、ヒンダードアミン系化合物は、ラジカルを捕捉し、ポリアミド樹脂組成物の光酸化を抑制する効果が高いため、他の耐候剤（Ｆ）と併用して紫外線吸収を抑制する効果が高まる。
【００４８】
耐候剤（Ｆ）の含有量は、ポリアミド樹脂（Ａ）１００質量部に対し、０．１〜２質量部であることが好ましく、０．２〜１．８質量部であることがより好ましい。耐候剤（Ｆ）の含有量が０．１質量部未満であると、紫外線吸収を抑制する効果が不十分となり、得られる成形体の色調変化や表面光沢度の低下を起こすことがある。耐候剤（Ｆ）の含有量が２質量部を超えると、もはや紫外線吸収を抑制する効果が飽和してしまい不経済となるばかりか、成形体使用時に、成形体表面にブリードアウトし、得られる成形体の輝度やクリア感を損ねることがある。また、色調変化を伴うこともある。
【００４９】
耐候剤（Ｆ）として、ヒンダードアミン系化合物と、前述の他の耐候剤（Ｆ）を併用して用いる場合、配合する総量は、上記ポリアミド樹脂（Ａ）１００質量部に対し、０．１〜２質量部であることが好ましい。ヒンダードアミン系化合物と他の耐候剤（Ｆ）の配合割合は、ヒンダードアミン系化合物／他の耐候剤（Ｆ）＝３０／７０〜７０／３０（質量比）であることが好ましく、４０／６０〜６０／４０（質量比）であることがより好ましい。耐候剤（Ｆ）としてヒンダードアミン系化合物を単独で用いた場合、上記所定含有量であっても、ヒンダードアミン系化合物成形体表面にブリードアウトすることがある。
【００５０】
本発明のポリアミド樹脂組成物には、その特性を大きく損なわない限りにおいて、顔料、可塑剤、滑剤、離型剤、帯電防止剤等を添加することができる。本発明のポリアミド樹脂組成物にこれらを混合する方法は特に限定されない。また特に難燃性を補助するために、縮合リン酸エステル、ポリリン酸、窒素化合物系難燃剤などを添加してもよい。
【００５１】
次に、本発明のポリアミド樹脂組成物の製造方法を説明する。
本発明において、ポリアミド樹脂組成物は、ポリアミド樹脂（Ａ）と、膨潤性層状珪酸塩（Ｃ）と、メタリック顔料（Ｄ）とを溶融混練することによって製造することができる。
本発明においては、膨潤性層状珪酸塩（Ｃ）の存在下に、ポリアミド樹脂（Ａ）を構成するモノマー成分の重合反応をおこなって得られる、ポリアミド樹脂（Ａ）と膨潤性層状珪酸塩（Ｃ）との混合物を使用して、この混合物とメタリック顔料（Ｄ）とを溶融混合してポリアミド樹脂組成物を製造することが好ましい。
膨潤性層状珪酸塩（Ｃ）の存在下に、ポリアミド樹脂（Ａ）を構成するモノマー成分の重合反応をおこなうことにより、膨潤性層状珪酸塩（Ｃ）をポリアミド樹脂（Ａ）に均一に分散することができ、得られる成形体が有する光沢度を一層高めることができる。
重合反応に使用する上記モノマーとしては、アミノカルボン酸やそのラクタムを使用することができるので、重合反応の原料のアミノカルボン酸として、そのラクタムが使用されてもよい。
【００５２】
ポリアミド樹脂（Ａ）が、２種以上のアミノカルボン酸単位から構成される共重合体である場合は、膨潤性層状珪酸塩（Ｃ）の存在下に、２種以上のアミノカルボン酸（ラクタム）の共重合反応をおこなって得られる混合物を使用し、この混合物とメタリック顔料（Ｄ）とを溶融混合してポリアミド樹脂組成物を製造することが好ましい。
【００５３】
また、ポリアミド樹脂（Ａ）が、アミノカルボン酸単位から構成される重合体の２種以上の溶融混合物である場合は、２種以上の重合体のうちの少なくとも１つの重合体の重合反応を、膨潤性層状珪酸塩（Ｃ）の存在下におこない、得られる重合体と膨潤性層状珪酸塩（Ｃ）との混合物と、他の重合体（または他の重合体と膨潤性層状珪酸塩（Ｃ）との混合物）と、メタリック顔料（Ｄ）とを溶融混合してポリアミド樹脂組成物を製造することが好ましい。膨潤性層状珪酸塩（Ｃ）の存在下に重合反応をおこなうアミノカルボン酸としては、膨潤性層状珪酸塩（Ｃ）を均一に分散させる効果が高いことから、６−アミノカプロン酸やε−カプロラクタムであることが好ましい。
【００５４】
前記ポリアミド樹脂（Ａ）として、アミノカルボン酸単位から構成される重合体の２種以上の溶融混合物を用いる場合、それらは十分に溶融混練されている必要がある。溶融混練が不十分であると、例えば溶融混合する２種のポリアミド樹脂の溶融粘度差が大きい場合、あるいは融点差が大きい場合、相互のポリアミド樹脂に均一に混合することなく、海島構造を呈することがある。そのような場合、特に本発明においては、成形体を得る際、含有するメタリック顔料（Ｄ）が均一に配向させることが難しくなるため、部分的に輝度が損なわれたり、輝度に斑が生じる等の不都合が生じることがある。ポリアミド樹脂（Ａ）として、２種以上のアミノカルボン酸単位から構成される共重合体を用いる場合、このような懸念は低減する。
【００５５】
膨潤性層状珪酸塩（Ｃ）の存在下に、アミノカルボン酸（ラクタム）を重合する方法としては、膨潤性層状珪酸塩（Ｃ）とアミノカルボン酸（ラクタム）とをオートクレーブに仕込んだ後、水等の開始剤を用い、温度２４０〜３００℃、圧力０．２〜３ＭＰａ、１〜１５時間の範囲内で溶融重縮合法する方法が挙げられる。ε−カプロラクタムを用いる場合は、温度２５０〜２８０℃、圧力０．５〜２ＭＰａ、３〜５時間の範囲で重合することが好ましい。
また、重合後のポリアミド樹脂に残留しているアミノカルボン酸（ラクタム）を除去するために、ポリアミド樹脂のペレットに対して熱水による精練を行うことが好ましく、その条件としては、９０〜１００℃の熱水中で８時間以上の処理をすることが挙げられる。
【００５６】
ポリアミド樹脂（Ａ）と膨潤性層状珪酸塩（Ｃ）との混合物と、メタリック顔料（Ｄ）とを溶融混合を行う場合、公知の溶融混練押出機を用いることができる。
メタリック顔料（Ｄ）の混練による破砕あるいは折損を極力抑制するためには、スクリューは二軸で用いるよりも単軸で用いることが好ましい。
溶融混練押出機へのメタリック顔料（Ｄ）の供給方法としては、前記混合物にメタリック顔料（Ｄ）を混合したものを、主ホッパーより一括投入してもよいが、メタリック顔料（Ｄ）の破砕あるいは折損を極力抑制するため、メタリック顔料（Ｄ）を押出機途中よりサイドフィーダーにて供給することが好ましく、なるべく押出機下流にて供給することがより好ましい。
前記混合物とメタリック顔料（Ｄ）とは、十分に溶融混練されていなくてもよく、その後の射出成形加工において、作業に支障がでない範囲で混合できていればよい。必要に応じて、前記混合物とメタリック顔料（Ｄ）をドライブレンドしたものを直接射出成形機に供給してもよく、射出成形機において溶融混練して、射出成形を行うこともできる。
メタリック顔料（Ｄ）は外部応力に対し脆いものであるため、このように、樹脂組成物の製造や成形体の成形において、溶融混練時のスクリュー剪断応力をメタリック顔料（Ｄ）に極力与えないことが、得られる成形体の光沢度を向上させる上で好ましい。
【００５７】
本発明の成形体は、上記本発明のポリアミド樹脂組成物を成形してなるものである。成形方法としては、射出成形、ブロー成形、押出成形、インフレーション成形、およびシート加工後の真空成形、圧空成形、真空圧空成形等の方法が挙げられ、中でも、射出成形法を用いることが好ましく、一般的な射出成形法のほか、ガス射出成形、射出プレス成形等も採用できる。
【００５８】
本発明のポリアミド樹脂組成物に適した射出成形条件として、例えば、シリンダ温度を樹脂組成物の融点または流動開始温度以上、好ましくは１９０〜２７０℃とし、また、金型温度を樹脂組成物の（融点−２０℃）以下とする条件が挙げられる。成形温度が低すぎると成形体にショートが発生するなど成形性が不安定になったり、得られる成形体表面の光沢度が失われることがある。逆に、成形温度が高すぎるとポリアミド樹脂組成物が分解し、得られる成形体の強度が低下したり、光沢度を低下させる要因となる場合がある。
本発明の成形体、特に射出成形法により得られた成形体は、輝度が高いものであるが、射出成形時の各種条件、たとえば、樹脂温度、射出速度、射出圧、金型温度をバランス良く設定することで、さらに、輝度を向上することが可能である。なお、これらの条件は、溶融したポリアミド樹脂組成物の金型内での流動性、さらには、ポリアミド樹脂組成物中での膨潤性層状珪酸塩（Ｃ）、メタリック顔料（Ｄ）の分散性に影響を与えるため、慎重に設定する必要がある。たとえば、射出速度を高速とした場合には、メタリック顔料（Ｄ）の配向が乱れてしまい、輝度が低下する傾向があるため、射出速度は低速から中速とした方がよい。
【００５９】
本発明の成形体の具体例としては、各種自動車部品、電気、電子部品が挙げられる。本発明の成形体は、特に樹脂部品として、金属光沢等、輝度に優れるため、自動車部品としては、インストルメントパネルでのスピードメーター、タコメーター、燃料計、水温計、距離計等の各種計器類、カーステレオ、ナビゲーションシステム、エアコン周りの各種スイッチ、ボタン、センターコンソールでのシフトレバー、サイドブレーキの握り部、ドアトリム、アームレスト、ドアレバー等、特に自動車内装部品で、意匠性を高めるための金属または従来の樹脂製部品の置換え材としての使用が可能である。電気、電子部品としては、パソコン周辺の各種部品および筐体、携帯電話部品および筐体、その他ＯＡ機器部品等の電化製品用樹脂部品で使用が可能である。また、耐光性、耐熱変色性、耐湿熱性に優れるため、自動車部品等、長期の使用に好適である。
【実施例】
【００６０】
以下、実施例により本発明を具体的に説明するが、本発明はこれらの実施例により限定されるものではない。
【００６１】
１．評価方法
【００６２】
（１）表面光沢度
ＪＩＳ  Ｚ８７４１に基づき、光沢度計（日本電色社製グロスメーターＶＧ７０００型）を用い、板状成形体の表面光沢度の測定を行った。光沢度は、実用的には、９０％以上であることが好ましい。
【００６３】
（２）輝度
照度１０００Ｌｘである蛍光灯下で板状成形体の法線とのなす角度４５°の方向から観察し、肉眼にて輝度を官能評価した。
４：ギラギラ感を有するが、やや過剰である。
３：適度なギラギラ感を有する。
２：金属特有の輝き、クリア感が不足する。
１：金属特有の輝きを有さない。
【００６４】
（３）色調および色調判断
赤色（マンセル値５Ｒ  ４／１４）または黄色（マンセル値５Ｙ  ８／１３）である色見本と目視で対比し、調色後の色調について確認をした。所定の色調と同程度に調色できたものを○、調色できなかったものを×とした。
【００６５】
（４）耐湿熱性
板状成形体を、恒温恒湿槽（ＥＴＡＣ社製ＦＨ１４Ｃ型）を用いて、温度５０℃、湿度９５％ＲＨの条件にて、２４０時間の熱処理を行なった。試験後のプレートを観察してブリードアウトの発生の有無を下記基準により評価した。耐湿熱性試験後にブリードアウトが発生しないことが好ましい。
◎：ブリードアウトが全くない。
○：主にポリアミド６に起因するオリゴマ等の析出あり。実用上大きな問題なし。
△：耐候剤等の析出を確認できる。
【００６６】
（５）耐光性
板状成形体を、キセノンウェザーメーター（アトラス社製Ｃ４００ｉ型）を用いて、ブラックパネル温度８９℃、湿度５０％ＲＨ、放射露光量１５０ＭＪ／ｍ２（降雨なし）の条件下、照射試験を行なった。ここで、ＪＩＳ  Ｚ８７２２に基づき、耐光性試験前後での板状成形体の色差△Ｅを測定し、耐光性の判断指標とした。
色差△Ｅは、実用的には、１８以下であることが好ましく、１５以下であることがより好ましい。
【００６７】
（６）耐熱変色性
板状成形体を、熱風乾燥機（ＥＳＰＥＣ社製ＰＨＨ−１０１型）を用いて、温度１０５℃の条件にて、５００時間の熱処理を行なった。ここで、ＪＩＳ  Ｚ８７２２に基づき、耐熱変色性試験後での板状成形体の色差△Ｅを測定し、耐熱変色性の判断指標とした。色差△Ｅは、実用的には、ΔＥが４以下であることが好ましい。
【００６８】
２．原料
（１）ポリアミド樹脂モノマー成分
・ε−カプロラクタム（宇部興産社製）
【００６９】
（２）脂肪族ポリアミド樹脂
・Ｐ−２：ポリアミド１２（アルケマ社製「ＡＭＮ  Ｏ  ＴＬＤ」）、相対粘度２．３
・Ｐ−３：ポリアミド６（ユニチカ社製「Ａ１０３０ＢＲＬ」）、相対粘度２．５
【００７０】
（３）芳香族ポリアミド樹脂
・Ｂ−１：イソフタル酸／テレフタル酸／１，６−ヘキサンジアミンの重縮合体（ＤＳＭ社製「Ｘ２１」）、ガラス転移温度１３８℃、相対粘度：２．０、融解熱量０．１ｃａｌ／ｇ
【００７１】
（４）膨潤性層状珪酸塩
・Ｃ−１：膨潤性フッ素雲母（コープケミカル社製「ＭＥ−１００」）
【００７２】
（５）メタリック顔料
・Ｄ−１：アルミ粉末マスターバッチ（東洋アルミニウム社製「ＮＭＥ  Ｕ２０ＴＺ」、ポリエチレンに対しアルミ粉末（平均粒子径２０μｍ、平均厚み４μｍ）を７０質量％練り込んだもの）
【００７３】
（６）着色剤
（ａ）赤色染料
・ペリノン系染料：ソルベントレッド１３５（ランクセス社製「Ｍａｃｒｏｌｅｘ Ｒｅｄ ＥＧ」）
（ｂ）赤色顔料
・ジメチルキナクリドン系顔料：（ＤＩＣ社製「Ｆａｓｔｏｇｅｎ Ｓｕｐｅｒ Ｍａｇｅｎｔａ ＲＧ」）、一次粒子径１３４ｎｍ
（ｃ）黄色染料
・メチン系染料：ディスパーズ・イエロー２０１（ランクセス社製「Ｍａｃｒｏｌｅｘ  Ｙｅｌｌｏｗ  ６Ｇ」）
（ｄ）黄色顔料
・ジスアゾ系顔料：（Ｐｉｇｍｅｎｔ Ｙｅｌｌｏｗ １８０）、一次粒子径５０ｎｍ
【００７４】
（７）耐候剤
・ＵＶＡ−１：ベンゾトリアゾール系紫外線吸収剤（ＢＡＳＦジャパン社製「Ｔｉｎｕｖｉｎ２３４」）
・ＵＶＡ−２：トリアジン系紫外線吸収剤（ＢＡＳＦジャパン社製「Ｔｉｎｕｖｉｎ１５７７」）
・ＨＡＬＳ：ヒンダードアミン系光安定剤（ＢＡＳＦジャパン社製「Ｔｉｎｕｖｉｎ６２２」）
【００７５】
実施例１
ε−カプロラクタム１００質量部に対して、亜リン酸０．４質量部、膨潤性層状珪酸塩（Ｃ−１）５．２５質量部、水５質量部を仕込み、８０℃で１時間攪拌した後、２６０℃、０．７ＭＰａ下で１時間攪拌し、次いで２６０℃、常圧で１時間攪拌し、重合を行ない、膨潤性層状珪酸塩（Ｃ−１）を４．２質量％含有するポリアミド樹脂（Ｐ−１）を得た。
脂肪族ポリアミド樹脂として前記（Ｐ−１）を８８．７４質量部、芳香族ポリアミド樹脂（Ｂ−１）１５質量部、メタリック顔料（Ｄ−１）０．３質量部、着色剤として赤染料０．３質量部を一括混合し、単軸押出機の主ホッパーより投入し、溶融混練を行い、ダイスよりストランド状に押出しした後、冷却、ペレタイズし、ポリアミド樹脂組成物ペレットを得た。溶融混練は、樹脂温度２６０℃、スクリュー回転２００ｒｐｍ、吐出量３０ｋｇ／ｈにて行った。
得られたポリアミド樹脂組成物を用いて、射出成形機（東芝機械社製ＥＣ−１００II型）にて、樹脂温度２６０℃、金型温度１００℃、保圧３０ＭＰａ、射出速度１００ｍｍ／ｓ、射出圧力１００ＭＰａ、冷却時間１０秒の条件で射出成形を行い、縦９０ｍｍ×横５０ｍｍ×厚さ２ｍｍの板状成形体を得た。なお、金型は短辺方向中央にサイドゲート１点を有するものを用いた。得られた板状成形体につき、各種評価を行った。その結果を表１に示す。
【００７６】
【表１】
0006465608.tif 000002
【００７７】
実施例２〜１９、比較例１〜３
表１または２に記載の配合量で各成分を配合した以外は実施例１と同様にして、ポリアミド樹脂組成物ペレットを得て、さらに射出成形を行った。得られた板状成形体を用いて各種評価を行った。その結果を表１、２に示す。  
【００７８】
【表２】
0006465608.tif 000003
【００７９】
実施例１〜１９では、メタリック発色性、輝度に優れ、退色の抑制されたポリアミド樹脂組成物が得られた。特に実施例２、３、５〜１１、１３、１５では耐光性、耐熱変色性に優れ、退色性が向上した。さらには実施例５〜９、１１、１５では耐湿熱性も向上していた。
【００８０】
比較例１では、芳香族ポリアミド樹脂を含有しなかったため、耐光性に劣った。
【００８１】
比較例２では、メタリック顔料を含有しなかったため、輝度が劣った。
【００８２】
比較例３では、膨潤性層状珪酸塩を含有しなかったため、輝度、クリア感が劣った。